【手続補正書】
【提出日】平成26年8月18日(2014.8.18)
【手続補正１】
【補正対象書類名】明細書
【補正対象項目名】０００９
【補正方法】変更
【補正の内容】
【０００９】
本発明の一実施形態である蛍光体は、ＣｕＫα特性Ｘ線（波長１．５４０５６Å）を用いて測定したＸ線回折パターンにおいて、回折角度（２θ）が、１５．２〜１５．５°、２３．７〜２３．９°、２５．７〜２５．９°、２９．３〜２９．５°、３０．９〜３１．１°、３１．６〜３１．８°、３１．９〜３２．１°、３４．１〜３４．３°、３４．８〜３５．０°、３６．３〜３６．５°、３７．４〜３７．６°の、１１箇所のうち、少なくとも７箇所以上に同時に回折ピークを示す蛍光体であって、前記回折ピーク位置のうち２θが１５．２〜１５．５°であるピークの半値幅が０．１４°以下であり、かつ、波長２５０〜５００ｎｍの光で励起した際に波長４９０〜５８０ｎｍの間にピークを有する発光を示すことを特徴とするものである。
また、本発明の一実施形態である発光装置は、
２５０ｎｍ〜５００ｎｍの波長の光を発光する発光素子（Ｓ１）と、
ＣｕＫα特性Ｘ線（波長１．５４０５６Å）を用いて測定したＸ線回折パターンにおいて、回折角度（２θ）が、１５．２〜１５．５°、２３．７〜２３．９°、２５．７〜２５．９°、２９．３〜２９．５°、３０．９〜３１．１°、３１．６〜３１．８°、３１．９〜３２．１°、３４．１〜３４．３°、３４．８〜３５．０°、３６．３〜３６．５°、３７．４〜３７．６°の、１１箇所のうち、少なくとも７箇所以上に同時に回折ピークを示す蛍光体であって、前記回折ピーク位置のうち２θが１５．２〜１５．５°であるピークの半値幅が０．１４°以下であり、かつ、波長２５０〜５００ｎｍの光で励起した際に波長４９０〜５８０ｎｍの間にピークを有する発光を示すことを特徴とする蛍光体（Ｇ）と、
下記一般式（２）：  
（Ｓｒ１−ｘ’Ｅｕｘ’）ａＳｉｂＡｌＯｃＮｄ      （２）
（式中、
０＜ｘ’＜０．４、
０．５５＜ａ＜０．８０、
２＜ｂ＜３、
０＜ｃ≦０．６、および
４＜ｄ＜５）
で表される組成を有し、前記発光素子（Ｓ１）からの照射光で励起した際に波長５８０〜６６０ｎｍの間にピークを有する発光を示す蛍光体（Ｒ）と、
を具備することを特徴とするものである。
また本発明の一実施形態である他の発光装置は
２５０ｎｍ〜４３０ｎｍの波長の光を発光する発光素子（Ｓ２）と、
ＣｕＫα特性Ｘ線（波長１．５４０５６Å）を用いて測定したＸ線回折パターンにおいて、回折角度（２θ）が、１５．２〜１５．５°、２３．７〜２３．９°、２５．７〜２５．９°、２９．３〜２９．５°、３０．９〜３１．１°、３１．６〜３１．８°、３１．９〜３２．１°、３４．１〜３４．３°、３４．８〜３５．０°、３６．３〜３６．５°、３７．４〜３７．６°の、１１箇所のうち、少なくとも７箇所以上に同時に回折ピークを示す蛍光体であって、前記回折ピーク位置のうち２θが１５．２〜１５．５°であるピークの半値幅が０．１４°以下であり、かつ、波長２５０〜５００ｎｍの光で励起した際に波長４９０〜５８０ｎｍの間にピークを有する発光を示すことを特徴とする蛍光体（Ｇ）と、
下記一般式（２）：  
（Ｓｒ１−ｘ’Ｅｕｘ’）ａＳｉｂＡｌＯｃＮｄ      （２）
（式中、
０＜ｘ’＜０．４、
０．５５＜ａ＜０．８０、
２＜ｂ＜３、
０＜ｃ≦０．６、および
４＜ｄ＜５）
で表される組成を有し、前記発光素子（Ｓ２）からの照射光で励起した際に波長５８０〜６６０ｎｍの間にピークを有する発光を示す蛍光体（Ｒ）と、
前記発光素子（Ｓ２）からの照射光で励起した際に波長４００〜４９０ｎｍの間にピークを有する発光を示すことを特徴とする蛍光体（Ｂ）と、
を具備することを特徴とするものである。
さらに本発明の一実施形態である蛍光体の製造方法は、ＣｕＫα特性Ｘ線（波長１．５４０５６Å）を用いて測定したＸ線回折パターンにおいて、回折角度（２θ）が、１５．２〜１５．５°、２３．７〜２３．９°、２５．７〜２５．９°、２９．３〜２９．５°、３０．９〜３１．１°、３１．６〜３１．８°、３１．９〜３２．１°、３４．１〜３４．３°、３４．８〜３５．０°、３６．３〜３６．５°、３７．４〜３７．６°の、１１箇所のうち、少なくとも７箇所以上に同時に回折ピークを示す蛍光体であって、前記回折ピーク位置のうち２θが１５．２〜１５．５°であるピークの半値幅が０．１４°以下であり、かつ、波長２５０〜５００ｎｍの光で励起した際に波長４９０〜５８０ｎｍの間にピークを有する発光を示す蛍光体の製造法であって、
前記Ｓｒの窒化物または炭化物、Ａｌの窒化物、酸化物、または炭化物、Ｓｉの窒化物、酸化物、または炭化物、および前記発光中心元素Ｅｕの酸化物、窒化物、または炭酸塩を原料として用い、これらの原料を配合重量の少ないものから順に混合してから２時間以上の焼成時間で焼成することを特徴とするものである。
【手続補正２】
【補正対象書類名】特許請求の範囲
【補正対象項目名】全文
【補正方法】変更
【補正の内容】
【特許請求の範囲】
【請求項１】
ＣｕＫα特性Ｘ線（波長１．５４０５６Å）を用いて測定したＸ線回折パターンにおいて、回折角度（２θ）が、１５．２〜１５．５°、２３．７〜２３．９°、２５．７〜２５．９°、２９．３〜２９．５°、３０．９〜３１．１°、３１．６〜３１．８°、３１．９〜３２．１°、３４．１〜３４．３°、３４．８〜３５．０°、３６．３〜３６．５°、３７．４〜３７．６°の、１１箇所のうち、少なくとも７箇所以上に同時に回折ピークを示す蛍光体であって、前記回折ピーク位置のうち２θが１５．２〜１５．５°であるピークの半値幅が０．１４°以下であり、かつ、波長２５０〜５００ｎｍの光で励起した際に波長４９０〜５８０ｎｍの間にピークを有する発光を示すことを特徴とする蛍光体。
【請求項２】
下記一般式（Ａ）
ＭＡｌＳｉＯＮ    （Ａ）
（式中、ＭはＳｒおよびＥｕである）
であらわされる、請求項１に記載の蛍光体。
【請求項３】
下記一般式（１）：  
（Ｓｒ１−ｘＥｕｘ）３−ｙＡｌ３＋ｚＳｉ１３−ｚＯ２＋ｕＮ２１−ｗ    （１）
（式中、
０＜ｘ＜１、
−０．１≦ｙ≦０．３、
−３≦ｚ≦１、
−３＜ｕ−ｗ≦１．５）
で表わされる組成を有する、請求項１または２に記載の蛍光体。
【請求項４】
前記Ｓｒの窒化物または炭化物、Ａｌの窒化物、酸化物、または炭化物、Ｓｉの窒化物、酸化物、または炭化物、および前記発光中心元素Ｅｕの酸化物、窒化物、または炭酸塩を原料として用い、これらの原料を配合重量の少ないものから順に混合してから２時間以上の焼成時間で焼成することにより製造されたものである、請求項１〜３のいずれか１項に記載の蛍光体。
【請求項５】
焼成時間が、２．０時間以上１６時間以下である、請求項４に記載の蛍光体。
【請求項６】
焼成を、５気圧以上の圧力下、１５００〜２０００℃で行う、請求項４または５に記載の蛍光体。
【請求項７】
２５０ｎｍ〜５００ｎｍの波長の光を発光する発光素子（Ｓ１）と、
ＣｕＫα特性Ｘ線（波長１．５４０５６Å）を用いて測定したＸ線回折パターンにおいて、回折角度（２θ）が、１５．２〜１５．５°、２３．７〜２３．９°、２５．７〜２５．９°、２９．３〜２９．５°、３０．９〜３１．１°、３１．６〜３１．８°、３１．９〜３２．１°、３４．１〜３４．３°、３４．８〜３５．０°、３６．３〜３６．５°、３７．４〜３７．６°の、１１箇所のうち、少なくとも７箇所以上に同時に回折ピークを示す蛍光体であって、前記回折ピーク位置のうち２θが１５．２〜１５．５°であるピークの半値幅が０．１４°以下であり、かつ、波長２５０〜５００ｎｍの光で励起した際に波長４９０〜５８０ｎｍの間にピークを有する発光を示すことを特徴とする蛍光体（Ｇ）と、
下記一般式（２）：  
（Ｓｒ１−ｘ’Ｅｕｘ’）ａＳｉｂＡｌＯｃＮｄ      （２）
（式中、
０＜ｘ’＜０．４、
０．５５＜ａ＜０．８０、
２＜ｂ＜３、
０＜ｃ≦０．６、および
４＜ｄ＜５）
で表される組成を有し、前記発光素子（Ｓ１）からの照射光で励起した際に波長５８０〜６６０ｎｍの間にピークを有する発光を示す蛍光体（Ｒ）と、
を具備することを特徴とする発光装置。
【請求項８】
２５０ｎｍ〜４３０ｎｍの波長の光を発光する発光素子（Ｓ２）と、
ＣｕＫα特性Ｘ線（波長１．５４０５６Å）を用いて測定したＸ線回折パターンにおいて、回折角度（２θ）が、１５．２〜１５．５°、２３．７〜２３．９°、２５．７〜２５．９°、２９．３〜２９．５°、３０．９〜３１．１°、３１．６〜３１．８°、３１．９〜３２．１°、３４．１〜３４．３°、３４．８〜３５．０°、３６．３〜３６．５°、３７．４〜３７．６°の、１１箇所のうち、少なくとも７箇所以上に同時に回折ピークを示す蛍光体であって、前記回折ピーク位置のうち２θが１５．２〜１５．５°であるピークの半値幅が０．１４°以下であり、かつ、波長２５０〜５００ｎｍの光で励起した際に波長４９０〜５８０ｎｍの間にピークを有する発光を示すことを特徴とする蛍光体（Ｇ）と、
下記一般式（２）：  
（Ｓｒ１−ｘ’Ｅｕｘ’）ａＳｉｂＡｌＯｃＮｄ      （２）
（式中、
０＜ｘ’＜０．４、
０．５５＜ａ＜０．８０、
２＜ｂ＜３、
０＜ｃ≦０．６、および
４＜ｄ＜５）
で表される組成を有し、前記発光素子（Ｓ２）からの照射光で励起した際に波長５８０〜６６０ｎｍの間にピークを有する発光を示す蛍光体（Ｒ）と、
前記発光素子（Ｓ２）からの照射光で励起した際に波長４００〜４９０ｎｍの間にピークを有する発光を示すことを特徴とする蛍光体（Ｂ）と、
を具備することを特徴とする発光装置。
【請求項９】
ＣｕＫα特性Ｘ線（波長１．５４０５６Å）を用いて測定したＸ線回折パターンにおいて、回折角度（２θ）が、１５．２〜１５．５°、２３．７〜２３．９°、２５．７〜２５．９°、２９．３〜２９．５°、３０．９〜３１．１°、３１．６〜３１．８°、３１．９〜３２．１°、３４．１〜３４．３°、３４．８〜３５．０°、３６．３〜３６．５°、３７．４〜３７．６°の、１１箇所のうち、少なくとも７箇所以上に同時に回折ピークを示す蛍光体であって、前記回折ピーク位置のうち２θが１５．２〜１５．５°であるピークの半値幅が０．１４°以下であり、かつ、波長２５０〜５００ｎｍの光で励起した際に波長４９０〜５８０ｎｍの間にピークを有する発光を示す蛍光体の製造法であって、
前記Ｓｒの窒化物または炭化物、Ａｌの窒化物、酸化物、または炭化物、Ｓｉの窒化物、酸化物、または炭化物、および前記発光中心元素Ｅｕの酸化物、窒化物、または炭酸塩を原料として用い、これらの原料を配合重量の少ないものから順に混合してから２時間以上の焼成時間で焼成することを特徴とする蛍光体の製造法。